Brevet FR2521406A1 — publié le 19830819

La présente invention concerne une doublure in- termédiaire pour vêtements, couvertures, dessus de lit et analogues. Les procédés les plus courants d'introduction d'une matière d'isolation dans les vêtements d'hiver compren- nent en général la disposition dans les vêtements d'une ma- tière isolante fluide Par exemple, on connalt bien des man- teaux d'hiver garnis de duvet dans la partie correspondant au corps et dans les manches De même, on peut utiliser di- vers polyesters à la place du duvet Ces vêtements sont encombrants et ils ont tendance à limiter la liberté de mouvement En outre, les fibres fluides se déplacent, se concentrent, se feutrent et leur travail est difficile De plus, leurs caractéristiques isolantes sont fortement rédui- tes lorsqu'elles sont mouillées. Récemment, on a utilisé des feuilles composites d'une matière d'isolation thermique pour la formation de vêtements d(hiver moins encombrants et plus flottants. Le brevet des Etats-Unis d'Amérique N O 4 136 222 décrit une matière composite sous forme d'une feuille de doublure In- termédiaire d'isolation thermique, du type général que concerne l'invention. Le brevet précité des Etats-Unis d'Amérique NO 4 136 222 concerne une matière composite en feuille ayant des propriétés d'isolation thermique et convenant comme dou- blure intermédiaire pour des vêtements, des couvertures etc la feuille décrite dans ce brevet comporte au moins une mince feuille légère qui peut être drapée et qui porte une couche d'une matière donnant une réflexion spéculaire, dépo- sée en phase vapeur sur une face au moins, et une couche de seg- ments d'une matière d'isolation, ces segments recouvrant de préférence 10 à 30 'a environ de la surface de la couche de matière réfléchissante et jusqu'à 60 'O au maximum de cette surface La surface de la couche de matière isolante est ré- duite au minimum afin qu'elle laisse une surface libre aussi grande que possible, allant de 40 'a à une valeur aussi élevée que 90 % afin que la couche réfléchissante soit utilisée de la manière la plus efficace pour la réflexion de la cha- leur vers le corps de 'La personne qui porte le vêtement, c'est-à-dire que la chaleur du corps émise sous-forme d'un rayonnement infrarouge est réfléchie Bien que la des- cription de ce brevet se réfère au faible pouvoir émissif de la couche qui réfléchit spéculairement, il insiste forte- ment sur la caractéristique de réflexion de cette couche et en fait, note que l'utilisation d'une entretoise fibreuse (plutôt que de segments d'entretoise) supprimerait l'essen- tiel de la fonction de la couche à réflexion spéculaire. Ainsi, la couche de matière isolante est utilisée essentiel- lement comme dispositif d'entretoise et non pour les qualités d'isolation de cette matière, afin que, lors de l'utilisation, la couche à réflexion spéculaire soit exposée directement et pratiquement sans obstacle au rayonnement infrarouge émis par le corps de la personne qui porte le vêtement, si bien que ce rayonnement peut être renvoyé En d'autres termes, les grands orifices distants sont considérés comme nécessaires, dans le document cité, pour l'obtention des caractéristiques de réflexion et ainsi d'isolation de la feuille composite isolante Cependant, la nécessité de la présence de grands orifices espacés dans la couche d'entretoise décrite dans ce brevet nécessite des techniques complexes de fabrication et augmente le coût par unité de longueur du produit final. L'utilisation de couches réfléchissantes de ma- tière assurant une protection contre le froid très vif est déjà connue comme l'indique le brevet des Etats-Unis d'Améri- que No 3 849 802 qui concerne un costume de protection contre les différences de température comprenant une étoffe résis- tante revêtue sur ses deux faces d'une mince couche d'un mé- tal réfléchissant la chaleur Ce document indique que, dans une variante, un revêtement métallique peut être formé sur une seule couche L'étoffe ne convient pas comme doublure intermédiaire pour vêtements et analogues et n'est pas pré- vue pour une telle utilisation Au contraire, l'invention dé- crite concerne un vêtement réversible de protection contre les différences de-température destiné à assurer une protec- tion et une préservation contre la chaleur et le froid Le pouvoir réflecteur du revêtement métallique est utilisé pour la conservation de la chaleur du corps lorsque la chaleur doit être retenue Dans ce cas, le côté le plus brillant se trouve à l'intérieur Ainsi, comme dans le pro- duit décrit dans le brevet précité des Etats-Unis d'Amérique No 3-l 36 222, la réflexion de la chaleur du corps est la caractéristique prédominante destinée à maintenir la tempé- rature du corps En outre, lorsqu'une résistance à la cha- leur est souhaitable, le côté le plus brillant est placé à l'extérieur. L'utilisation d'une ou plusieurs couches conti- nues de matière isolante dans une étoffe isolante composite est décrite dans le brevet des Etats-Unis d'Amérique NI 3 541 620 qui décrit une étoffe qui comprend de minces couches juxtaposées de mousse de polyuréthanne et de poly- styrène en combinaison avec une matière imperméable L'étof- fe imperméable résistante convient particulièrement bien à des sacs de couchage et analogues. L'invention concerne une matière composite sous forme d'une feuille de doublure intermédiaire de vêtements et analogues, qui est simple, peu coûteuse et efficace et qui comporte une couche interne sensiblement continue d'une matière poreuse ayant une faible conductibilité thermique et une élasticité élevée Cette couche interne a une épaisseur et une compacité sensiblement uniformes, et sa composition et son épaisseur sont telles qu'elle est souple et peut être drapée Une couche continue d'une matière souple et réfléchis- sante est collée à l'extérieur de la couche interne au moins à des intervalles distants et est destinée à réduire la conduction de la chaleur à partir de la couche interne et à réduire le pouvoir émissif de la feuille composite, l'exté- rieur étant le côté qui doit être placé à distance du corps de la personne qui porte le vêtement lors de l'utilisation comme doublure intermédiaire d'un vêtement ou analogue, lorsque la retenue de la chaleur est souhaitable au maximum. Dans un mode de réalisation avantageux, la couche de la matière souple réfléchissante comporte une couche d'une matière plastique transparente placée sur un revêtement ou une couche d'une matière réfléchissante afin que celle-ci soit protégée contre l'oxydation, la corrosion et l'abraison. La matière plastique transparente peut être formée d'une olé- fine qui ne nuit pas excessivement au faible pouvoir émissif voulu de la couche réfléchissante L'abrasion pose un problème particulier lorsque le vêtement doit être soumis à un lava- ge et un séchage à la machine En outre, dans un mode de réalisation avantageux, l'épaisseur de la totalité de la feuille de doublure intermédiaire est inférieure ou égale à 3 mm et comprend, pour une telle épaisseur, une couche in- térieure souple et qui peut être drapée, placée à la face intérieure de la couche interne La couche externe, la cou- che interne et la couche intérieure sont collées au moins à certains intervalles afin qu'elles forment une matière com- posite de doublure intermédiaire qui peut être drapée, qui a des propriétés d'isolation thermique, dont la fabrication et la mise en oeuvre sont simples et qui est relativement peu coûteuse. Dans un autre mode de réalisation avantageux, la surface de la feuille de matière composite placée à l'op- posé de la surface réfléchissante a une surface non réfléchis- sante, si bien que la retenue de chaleur est rendue maximale lorsque la feuille de matière composite forme une doublure intermédiaire d'un vêtement ou analogue alors que la première surface de la couche interne est tournée du côté opposé au corps de la personne, la retenue de chaleur étant minimale lorsque la feuille composite est disposée comme doublure intermédiaire, la première surface de la couche interne étant tournée vers le corps de la personne Cette caractéristique de réversibilité de la feuille de matière composite selon l'invention permet ainsi le réglage des propriétés d'isola- tion et de confort du vêtement porté par une personne Il faut noter que cette caractéristique de réversibilité convient particulièrement bien à la feuille de matière composite se- lon l'invention car celle-ci tire avantage du mécanisme de faible pouvoir émissif de la surface réfléchissante et du gradient thermique créé par la couche interne d'une ma- tière d'isolation placée à son contact. La feuille de matière composite selon l'invention met en oeuvre le mécanisme de faible pouvoir émissif de la couche réfléchissante externe en combinaison avec la qualité d'isolation de la couche de matière isolante afin qu'elle présente les caractéristiques voulues d'isolation thermi- que A cet égard, on a constaté selon l'invention que l'uti- lisation de la combinaison précitée des propriétés d'isola- tion thermique permet la formation d'une matière composite qui est aussi efficace pour la retenue de chaleur que la matière décrite dans le brevet précité des Etats-Unis d'Amé- rique NI 4 136 222, sans les inconvénients dus à la nécessité de la formation d'une couche segmentée d'entretoise On at- tribue une partie au moins de ce résultat au fait que la couche réfléchissante externe combinée à la couche continue de matière isolante à son contact forme une zone ou couche chauffée au niveau de la couche réfléchissante étant donné son faible pouvoir émissif, si bien que, à cause du contact avec la couche continue de la matière isolante, un gradient thermique se forme de la zone chauffée vers la personne qui porte le vêtement et tend à réduire le débit de conduc- tion de chaleur partant du corps de la personne En fait, lorsque la feuille de matière composite est retournée afin que la couche réfléchissante soit tournée vers le corps de la personne, par exemple lorsque le vêtement est retourné, le gradient de chaleur est placé en sens inverse et diminue à distance du corps, si bien que le débit de chaleur transmis par conducteur vers le corps a tendance à diminuer et la résistance à la circulation de la chaleur du corps de la personne vers l'extérieur est réduite, par rapport au cas o la feuille de matière composite est placée dans l'autre sens, si bien que la personne utilisatrice a un meilleur confort par temps plus chaud. D'autres caractéristiques et avantages de la présente invention seront mieux compris à la lecture de la description qui va suivre d'exemples de réalisation et en se référant au dessin annexé sur lequel: la figure 1 est une perspective représentant les diverses couches de la matière composite de doublure inter- médiaire isolant de la chaleur selon l'invention; la figure 2 est une perspective représentant un autre mode de réalisation de l'invention; la figure 3 représente la matière composite de doublure intermédiaire selon l'invention, utilisée dans un îa vêtement; la figure 4 est une autre perspective d'un autre mode de réalisation de l'invention; et la figure 5 est une autre perspective d'un autre mode de réalisation de l'invention. La figure 1 représente un exemple d'une matière composite de doublure intermédiaire ayant des propriétés d'isolation thermique, selon l'invention, portant la référence générale 10 et comprenant une couche interne sensiblement continue 12 formée d'une matière poreuse ayant une faible conductibilité thermique et une élasticité élevée La ma- tière composite 10 de la doublure intermédiaire de la Tfigure 1 a une couche intérieure 14 placée d'un premier ctté de la couche interne 12, et une couche externe 16 de matière placée de l'autre côté de la couche interne 12 La matière composite 10 est destinée à être utilisée comme doublure intermédiaire de vêtements, de couvertures, de dessus de lit et analogues dans lesquels la feuille 10 est placée dans le vêtement ou ana- logue d'une manière telle que la couche externe 16 est tournée à l'opposé du corps de la personne à protéger ou qui porte le vêtement et la couche intérieure 14 est tournée vers le corps de cette personne à protéger, afin que la retenue de chaleur soit maximale. Dans le mode de réalisation représenté sur la figure 1, la couche intérieure 14 comporte des couches 18 et 20 d'une-matière réfléchissante, disposées sur l'une des faces ou sur les deux, la couche externe 16 comporte des couches 22 et 24 d'une matière réfléchissante, formées sur ses deux faces. Comme l'indique la figure 1, la couche interne 12 et les couches 14 et 16 sont collées par une matière adhésive 26 placée-suivant un dessin formé aux faces intérieures des couches 14 et 16 ou sur la couche interne 12 Comme la ma- tière adhésive 26 forme un dessin et est disposée à certains intervalles, lorsque toutes les couches sont collées, la ma- tière composite 10 de doublure intermédiaire isolante a de meilleures caractéristiques de souplesse, de flexibilité, d'aptitude au drapage et autres souhaitables Un dessin ana- logue d'adhésif 26 est disposé à la surface intérieure de la couche 16, bien qu'il ne soit pas représenté spécifiquement. Il faut aussi noter que l'adhésif 26 peut former tout dessin ou touteconfiguration souhaitable afin que les caractéristiques de souplesse ou d'aptitude au drapage soient accrues ou réduites Dans certaines applications, un collage à 100 par un adhésif peut donner satisfaction, par exemple lorsque les couches intérieure et externe 14, 16 sont très minces ou très souples Il faut aussi noter que, dans le cadre de l'invention, les couches 12, 14 et 16 peuvent être collées les unes aux autres de toute manière convenable, par exemple par couture ou piqûre des diverses couches les unes sur les autres, suivant tout dessin voulu, afin que la souplesse l'aptitude au drapage et la flexibilité voulues soient obtenues. Par exemple, les couches 12, 14 et 16 peuvent être ouatées et présentent alors l'avantage d'une plus grande souplesse avec des caractéristiques maximales d'isolation grâce à la meilleure retenue d'air entre le vêtement et le corps de la personne Dans une autre variante de l'invention, les couches 12, 14 et 16 sont collées aux ultrasons suivant tout arrangement ou dessin voulu, par exemple suivant le des- sin représenté pour l'adhésif 26, afin que les caractéristi- ques précitées voulues soient obtenues. La couche interne et sensiblement continue 12 selon l'invention est de préférence poreuse afin qu'elle contienne de l'air ou un gaz si bien qu'elle peut posséder une faible conductibilité thermique et peut cependant avoir une élasticité et une flexibilité élevées Un certain nombre de matières possèdent les caractéristiques voulues. Par exemple, la couche interne 12 peut être une matière fi- breuse naturelle telle que la laine, le coton, la cellulose, la rayonne ou de la flanelle, et de telles matières fibreu- ses peuvent être tissées ou non La nature particulière de la fibre naturelle choisie et le fait qu'elle est tissée ou non dépendent du degré de flexibilité, de souplesse et d'aptitude au drapage qui peut être nécessaire dans l'appli- cation particulière de la matière composite d'isolation thermique selon l'invention Par exemple, lorsque la matière composite 10 doit être utilisée comme matière d'isolation dans un vêtement, les caractéristiques de flexibilité et de souplesse sont importantes D'autre part, lorsqu'elle est utilisée comme matière d'isolation dans un cache-nez ou une couverture, les caractéristiques d'aptitude au drapage peu- vent être moins importantes et une matière plus rigide peut être utilisée. Dans d'autres modes de réalisation, la couche interne 12 peut etre formée d'une matière synthétique telle que le "Nylon", le polyester, le "Dacron", les uréthannes, le caoutchouc ou une mousse A cet égard, la couche interne est de préférence formée d'une mousse de synthèse, par exem- ple une mousse de po lyuréthanne La matière particulière choisie pour la couche interne 12 dépend aussi de l'applica- tion particulière de la matière composite 10 d'isolation, par exemple sous forme d'une doublure intermédiaire d'un vête- ment, d'un sac de couchage ou d'une couverture, cette applica- tion déterminant alors le degré nécessaire des caractéristi- ques de flexibilité, de souplesse, d'aptitude au drapé et/ou de circulation d'air Il faut aussi noter que la couche in- terne 12 peut être perforée à l'aide d'aiguilles ou analogues afin que la respirabilité soit accrue et que l'efficacité de la protection contre la traversée de vapeur entre les couches intérieure et externe 14 et 16 soit réduite. On considère maintenant la couche intérieure 14 qui a des couches réfléchissantes 18 et 20 formées sur elle, et on note que cette couche intérieure 14 peut être formée d'une matière convenable choisie parmi les matières plasti- ques, les matières caoutchouteuses, les mousses, les étoffes non tissées, tissées ou collées au filage,ou un uréthanne, selon l'application Les couches réfléchissantes 18 et 20 sont de préférence des couches métallisées telles que d'alu- minium, ou analogues, déposées sur la couche 14 Dans un mo- de de réalisation avantageux, la couche 14 est formée d'une polyoléfine, et la matière réfléchissante 18, 20 déposée est formée d'aluminium La couche externe 16 peut être iden- tique à la couche intérieure 14, et les couches réfléchis- santes 22 et 24 peuvent être identiques aux couches réflé- chissantes 18 et 20 et en conséquence, toutes les remarques concernant les couches 14, 18 et 20 s'appliquent aux couches 16, 22 et 24. Il faut aussi noter que, dans certaines applica- tions de l'invention, comme indiqué par exemple sur la fi- gure 2, une des couches réfléchissantes 18, 20 peut être supprimée de la couche intérieure 14, et la même remarque s'applique à la suppression de l'une des couches réfléchis- santes 22 ou 24 de la couche externe 16 Cette remarque s'ap- pliqẻ en particulier lorsque les couches 14 et/ou 16 sont formées d'une matière flexible transparente ou translucide. En outre, comme indiqué sur la figure 5, les deux couches réfléchissantes 18 et 20 doivent être supprimées de la cou- che interne 14, c'est-à-dire la couche 14 qui doit être tour- née vers la personne lorsque la matière composite est dispo- sée comme doublure intermédiaire d'un vêtement ou analogue devant assurer une retenue maximale de la chaleur. A cet égard, la caractéristique la plus importante selon l'invention est que la couche externe 16 est au contact d'une couche interne sensiblement continue 12 et est réfléchis- sante dans un sens qui éloigne la chaleur de la couche inter- ne 12, c'est-à-dire à distance du corps de la personne lors- que la matière composite est disposée comme doublure intermé- diaire dans un vêtement-ou entre des couches d'étoffe dans un vêtement, une couverture ou analogues, devant retenir au maximum la chaleur Par exemple, dans le mode de réalisation la représenté sur la figure 5, la couche 16 est formée d'une matière plastique transparente afin que la couche réflé- chissante intérieure 24 soit disposée entre la matière plas- tique transparente et la surface de la couche interne 12. De cette manière, la feuille composite 10 utilise le méca- nisme de faible pouvoir émissif de la couche réfléchissante externe 16 en combinaison avec les caractéristiques cu la qualité d'isolation de la couche interne 12, donnant l'isola- tion thermique voulue On considère que ce phénomène est d O au moins en partie à la combinaison de la couche continue 12 de matière isolante au contact de la couche externe 16 de matière réfléchissante qui forme une zone ou couche chauffée au niveau de la couche réfléchissante 16 étant don- né son faible pouvoir émissif, cette zone ou couche, étant donné son contact avec la couche interne continue 12 de matière isolante, formant alors un gradient thermique allant de'la zone chauffée vers la personne qui porte le vêtement, si bien que le débit de chaleur conduit à distance du corps est réduit En outre, étant donné les faibles caractéristiques d'émission de la couche externe 16, une moindre quantité de chaleur est conduite à distance de cette couche 16 si bien que la conduction de chaleur par le corps vers l'extérieur est réduite lorsque la doublure intermédiaire est placée dans un vêtement ou analogue. L'incorporation de toutes les couches réfléchis- santes 18, 20, 22 et 24 peut être souhaitable dans certaines circonstantes car elle donne de meilleures caractéristiques d'isolation, par exemple lorsque la matière composite 10 de doublure intermédiaire doit être utilisée dans des vête- ments destinés à des climats extrêmement froids. Comme l'indique aussi la figure 1, les faces exter- nes des couches intérieure et externe 14 et 16 peuvent être déformées en relief suivant tout dessin voulu, comme indiqué par le trait interrompu 28 afin que la douceur et la souples- se de la matière composite isolante 10 formant la doublure intermédiaire soient accrues dans certaines applications, par exemple dans les vestes de golf Cette formation de des- sins en relief, surtout à la face externe de la couche in- térieure 14, peut aussi être avantageuse car elle mmpêche la circulation laminaire de l'air lorsque la matière com- posite 10 est portée dans un vêtement, si bien que le gra- dient thermique entre la couche externe 16 de matière ré- fléchissante et le corps de la personne est accru par for- mation d'un espace supplémentaire d'air passif En outre, comme indiqué précédemment, le ouatage des couches 12, 14 et 16 augmente la souplesse et la retenue d'air, si bien que l'isolation peut être accrue. Divers essais ont été réalisés pour l'évaluation des excellentes caractéristiques de l'invention par rapport aux matières connues Par exemple, deux vestes ont été com- parées, l'une ayant un duvet sur une épaisseur d'environ 2,5 cm et une autre ayant la matière composite 10 d'isola- tion thermique selon l'invention, ayant une épaisseur totale de 3,2 mm Dans un mode de réalisation particulier essayé, la couche interne 12 est formée de mousse et les couches externes 14 et 16 d'une polyoléfine ayant des couches d'alu- minium 18 et 22 déposées uniquement aux faces externes de ces couches 14 et 16 respectivement Ces couches externes 14 et 16 ont chacune une épaisseur de 38 microns Le coeffi- cient R de la veste de duvet essayée est de 1,779 alors que celui de la veste ayant la matière composite 10 selon l'in- vention est égal à 1,715 Comme ces coefficients R des deux vestes sont presque identiques et comme la matière d'isola tion de la jaquette de duvet a une épaisseur de 19 mm alors que la matière composite 10 selon l'invention a une épais- seur de 3,2 mm environ, la matière 10 selon l'invention a donc une efficacité six fois supérieure à celle du duvet, en ce qui concerne le coefficient R Evidemment, de meilleurs coefficients d'isolement peuvent être obtenus par empilement de deux ou plusieurs feuilles composites 10 les unes sur. les autres Dans ce cas, une entretoise convenable est de préférence placée entre les feuilles empilées 10 afin que les-faibles caractéristiques d'émissivité de chaque couche 16 d'une matière réfléchissante de chaque feuille composite soient utilisées avantageusement En outre, la matière 10 selon l'invention a de meilleures caractéristiques de sou- plesse, d'aptitude au drapage, de flexibilité et de douceur. Compte tenu des considérations qui précèdent, la matière composite 10 d'isolation thermique selon l'invention a des caractéristiques nettement supérieures à celles des matiè- res connues. Selon l'invention, il est aussi souhaitable que le contact matériel entre la matière composite 10 d'isola- tion formant une doublure intermédiaire et une étoffe qui doit être utilisée avec elle, par exemple l'étoffe d'une veste 34, comme indiqué sur la figure 3, soit réduit Ce contact matériel est réduit par un dispositif 30 d'entretoise représenté aussi sur la figure 2, si bien que le coefficient d'isolation de la matière composite 10 est fortement accru. Le dispositif d'entretoise peut être sous forme de points ou de zones superficielles en saillie ou de surfaces en re- lief formées sur la matière composite 10 Dans une variante, une membrane séparée 30 ayant une faible conductibilité, par exemple une couche d'un tulle de rayonne, peut être utilisée entre la matière composite 10 et l'étoffe de la veste 34. Selon l'invention, il-est aussi souhaitable que l'oxydation de la couche métallique d'aluminium ou analogue soit réduite et que l'abrasion de la couche soit aussi dimi- nuée Les caractéristiques sont obtenues par disposition d'une couche -ou d'un revêtement 32 de laque ou de vernis à partir d'un liquide ou d'une matière analogue sur la couche réflé- clissante métallisée 18 de la couche intérieure 14 de la ma- tière composite 10, comme indiqué sur la figure 4 pour la couche intérieure 14 Evidemment, une couche ou un revêtement analogue 32 peut être placé aussi sur la couche externe 16. Dans une variante, la protection des couches de matière réfléchissante peut être obtenue à l'aide de la feuille elle-même sur laquelle la matière réfléchissante est déposée La figure 5 par exemple représente cette caracté- ristique car la couche externe 16 comporte une feuille trans- parente de matière plastique incolore, par exemple d'une olé- fine, sur laquelle un dépôt métallique forme une couche de matière réfléchissante 24, la couche 16 étant collée au moins à certains intervalles, à la surface de la cou- che interne continue 12 de la matière d'isolation Ainsi, la couche externe 16 réfléchit à distance de la couche in- terne continue 12, et la couche de matière réfléchissante 24 est cependant protégée contre l'oxydation et l'abrasion. De plus, dans certains modes de réalisation de l'invention, il peut être souhaitable que la matière compo- site isolante 10 soit retournée lorsqu'elle est placée dans une doublure intermédiaire de vêtement afin que les caracté- ristiques d'isolation et de confort données à une personne par le vêtement soient convenablement réglées Par exemple, dans le mode de réalisation dans lequel un revêtement réflé- chissant est formé uniquement sur la couche externe 16, par exemple comme représenté sur la figure 5, lorsque la couche externe-16 est placée du coté du corps, elle n'est pas aussi chaude et peut être utilisée au printemps On pense que ce comportement est dé au moins en partie au fait que la cou- che interne 12 de matière d'isolation se trouve à l'exté- * rieur de la couche réfléchissante 16, 24 à distance du corps de la personne Ainsi, le gradient thermique déterminé par la couche interne 12 avec la couche réfléchissante 16, 24 à son contact, réduit la conduction de la chaleur vers le corps de la personne et réduit la résistance à la circulation de la chaleur partant du corps de la personne D'autre part, lorsque la couche externe 16 qui est réfléchissante est tournée du côté opposé au corps, elle a un coefficient R plus élevé et peut être utilisée par temps plus froid On pense que ce comportement est dû au fait que le principal mécanisme de régulation des avantages d'isolation de la cons- truction selon l'invention est dû aux caractéristiques de faible pouvoir émissif de la couche externe 16. On note selon l'invention que la matière réflé- chissante placée sur la feuille composite 10 joue aussi le rôle d'une barrière protectrice contre l'humidité qui provo- que la formation d'une couverture contenant une quantité im- portante de vapeur qui enveloppe le corps de la personne. En conséquence, la quantité d'humidité comprise entre le corps de la personne et la matière composite 10 est accrue et non seulement l'isolation obtenue selon l'invention est accrue mais le confort est meilleur En outre, la matière réfléchissante constitue une barrière contre le vent et est hydrofuge. La présente invention peut être utilisée pour la formation des doublures intermédiaires des vêtements et analogues destinés à retenir la chaleur du corps Elle convient particulièrement bien dans les vêtements d'hiver, pour la formation de couvertures, notamment de couvertures de chevaux, de dessus de lit, etc. Bien entendu, diverses modifications peuvent être apportées par l'homme de l'art aux dispositifs qui viennent d'être décrits uniquement à titre d'exemples non limitatifs sans sortir du cadre de l'invention. REVENDICATIONS 1 Feuille d'une matière composite de doublure intermédiaire destinée à des vêtements ou analogues, caracté- risée en ce qu'elle comprend, en combinaison, une couche interne sensiblement continue ( 12) formée d'une matière poreuse ayant une faible conductibilité thermique et une élasticité élevée, la couche interne ayant une épaisseur et une compacité sensiblement uniformes et ayant une composition et une épaisseur telles qu'elle est souple et peut être drapée, la couche interne ayant une pre- mière et une seconde faces, et une couche continue ( 16, 24) d'une matière réflé- chissante souple collée à la première surface de la couche interne à certains intervalles au moins, la matière réflé- chissante formant une surface réfléchissante tournant le dos à la première surface de la couche interne afin que le pouvoir émissif de la feuille composite soit réduit et que la conduction de chaleur de la seconde surface de la couche interne vers la première surface de la couche interne soit réduite, et la feuille de matière composite ( 10) est destinée à être utilisée comme matière de doublure intermédiaire dans les vêtements ou analogues dans lesquels la première surface de la couche interne est disposée de manière qu'elle soit à l'opposé du corps de la personne qui porte le vêtement lors- que la chaleur doit être retenue au maximum. 2 Feuille selon la revendication 1, caractérisée en ce que la couche continue d'une matière réfléchissante comprend une couche externe ( 16) d'une matière transparente et souple et une couche intérieure ( 24) de matière réfléchis- sante afin que la matière transparente protège la matière ré- fléchissante. 3 Feuille selon la revendication 2, caractérisée en ce que la couche externe de la matière transparente est un film de matière plastique transparente et incolore et la couche intérieure de matière réfléchissante est une couche métallisée de matière réfléchissante déposée sur le film de matière plastique transparent, ce dernier, muni de la couche métallisée déposée sur lui, étant collé au moins à certains invervalles à la première surface de la couche in- terne afin que la couche métallisée soit placée entre le film de matière plastique transparente et la première surfa- ce de la couche interne. 4 Feuille selon l'une quelconque des revendica- tions précédentes, caractérisée en ce qu'elle comporte une couche intérieure recouvrant la seconde surface de la cou- che interne et collée à cette seconde surface de la couche interne au moins à certains intervalles. Feuille selon la revendication 4, caractérisée en ce que la couche intérieure a un dessin en relief destiné à réduire l'écoulement laminaire de l'air sur sa longueur lorsque la feuille de matière composite est utilisée comme doublure intermédiaire. 6 Feuille selon l'une quelconque des revendica- tions précédentes, caractérisée en ce que le couches sont collées les unes aux autres par un adhésif ( 26) placé à cer- tains intervalles afin que la souplesse soit accrue. 7 Feuille selon l'une quelconque des revendica- tionseprécédentes, caractérisée en ce que la couche interne est formée d'une mousse d'une matière de synthèse. 8 Feuille selon la revendication 7, caractérisée en ce que la mousse d'une matière de synthèse est une mousse de polyuréthanne. 9 Feuille selon l'une quelconque des revendica- tions précédentes, caractérisée en ce que les couches sont perforées afin que leur porosité et leur respirabilité soient accrues. Feuille selon l'une quelconque des revendica- tions précédentes, caractérisée en ce qu'elle a une épais- seur qui ne dépasse pas 3,2 mm environ. 11 Feuille selon l'une quelconque des revendica- tions précédentes, caractérisée en ce qu'elle comprend un dispositif d'entretoise ( 30) formé à la surface de la couche continue de matière réfléchissante tournant le dos à la cou- che interne afin que le contact matériel entre la couche continue de matière réfléchissante et une étoffe d'un vête- ment ( 34) ou analogue soit réduit lorsque la feuille de matière composite est disposée comme doublure intermédiaire du vêtement ou analogue, 12 Feuille selon l'une quelconque des revendica- tions précédentes, caractérisée en ce que la surface de la feuille opposée à la surface réfléchissante est une surface non réfléchissante, si bien que la retenue de chaleur est maximale lorsque la feuille composite est disposée comme doublure intermédiaire d'un vêtement ou analogue avec la première surface de la couche interne tournant le dos au corps de la personne qui porte le vêtement, et la retenue de chaleur est minimale lorsque la feuille de matière compo- site forme une doublure intermédiaire de vêtement ou analogue alors que la première surface de la couche interne est opposée au corps de la personne qui porte le vêtement.